(57)【要約】【課題】本願は、主要コーティングワニス含有成分である（メタ）アクリレート化合物と光重合開始剤の両者において印刷物からの外部移行抑制を達成すると共に、コーティングワニスに求められる低黄変性に加え、特に、高硬化性と印刷物への帯電防止効果の付与によって良好なライン適性を同時に実現する活性エネルギー線硬化型コーティングワニスを提供することを目的とする。【解決手段】不飽和化合物および光重合開始剤を含有する活性エネルギー線硬化型コーティングワニスにおいて、特定の組成とすることで上記目的を解決しえることを見出した。【選択図】なし【特許請求の範囲】
【請求項１】
（メタ）アクリレート化合物（Ａ）と、
光重合開始剤（Ｂ）とを含有し、下記（１）〜（５）を特徴とする活性エネルギー線硬化型コーティングワニス。
（１）（メタ）アクリレート化合物（Ａ）が、１分子あたりのアクリレート官能基数が３以上、かつ重量平均分子量５００〜２０００の化合物のみで構成される。
（２）（メタ）アクリレート化合物（Ａ）が、（メタ）アクリレート分子当量１２０〜２００の（メタ）アクリレート化合物（ａ１）を含有し、（メタ）アクリレート化合物（Ａ）全量中、（メタ）アクリレート化合物（ａ１）が５０重量％以上である。
（３）前記（メタ）アクリレート化合物（ａ１）が、分子内に１以上のエチレンオキサイド付加体を有する。
（４）光重合開始剤（Ｂ）が、重量平均分子量３００〜２０００の化合物のみで構成される。
（５）光重合開始剤（Ｂ）が、活性エネルギー線硬化型コーティングワニス全量中、０．１〜１５．０重量％の範囲で含有される。
【請求項２】
（メタ）アクリレート化合物（ａ１）が、
エチレンオキサイド変性ペンタエリスリトールテトラアクリレート、
エチレンオキサイド変性ジグリセリンテトラアクリレート、
エチレンオキサイド変性トリメチロールプロパントリアクリレート
およびエチレンオキサイド変性ジトリメチロールプロパンテトラアクリレート
からなる群より選択される１以上の化合物であることを特徴とする請求項１記載の活性エネルギー線硬化型コーティングワニス。
【請求項３】
光重合開始剤（Ｂ）として、α-ヒドロキシアルキルフェノン（ｂ1）を含有する請求項１又は２記載の活性エネルギー線硬化型コーティングワニス。
【請求項４】
α-ヒドロキシアルキルフェノン（ｂ1）として、
２-ヒドロキシ-１-[４-[４-(２-ヒドロキシ-２-メチル-プロピオニル)-ベンジル]-フェニル]-２-メチル-プロパン-１-オン
または
オリゴ[２-ヒドロキシ-２-メチル-１-[４-(１-メチルビニル)フェニル]プロパノン]
を含有することを特徴とする請求項３記載の活性エネルギー線硬化型コーティングワニス。
【請求項５】
活性エネルギー線硬化型コーティングワニス全量中、光重合開始剤（Ｂ）がそれぞれ一化合物につき０．０１〜５．０重量％の範囲で含有し、さらに光重合開始剤（Ｂ）全量として１．０〜１５．０重量％含有することを特徴とする請求項１〜４いずれか記載の活性エネルギー線硬化型コーティングワニス。
【請求項６】
下記基材（Ｄ）いずれか１００ｃｍ2上に、０．０００３ｇ/ｃｍ2にて印刷された活性エネルギー線硬化型コーティングワニスに対し、メタルハライドランプ照射装置を使用し、照射出力１６０Ｗ/ｃｍ、照射距離１０ｍｍ、コンベア速度８０ｍ／分の条件にて紫外線照射を行い、同面積のＰＰフィルム厚み０．２ｍｍ）を重ねて０．０２ｋｇ/ｃｍ2の荷重付加にて２５℃・５０％環境条件下、１０日間の放置を経てＰＰフィルムをエタノール１００ｍｌ中へ６０℃・５０％環境条件下、１０日間浸漬した後、そのエタノール中に存在する（メタ）アクリレート化合物（Ａ）と光重合開始剤（Ｂ）とがそれぞれ１００ｐｐｂ未満の濃度であることを特徴とする請求項１〜８いずれか活性エネルギー線硬化型コーティングワニス。
基材（Ｄ）：それぞれ厚み2.0mm以下である商業用印刷用紙（アート紙、コート紙、上質紙、マットコート紙）、厚紙（ボール紙、ミルクカートン紙、ケント紙、段ボール紙）、アルミ蒸着紙、合成紙（ユポ紙）
【請求項７】
基材（Ｄ）に、請求項１〜６いずれか記載の活性エネルギー線硬化性コーティングワニスを積層してなる印刷物。
【発明の詳細な説明】
【技術分野】
【０００１】
本発明は、活性エネルギー線硬化型コーティングワニス及び該組成物を印刷してなる印刷物に関する。本発明は、主要コーティングワニス含有成分である（メタ）アクリレートモノマーと光重合開始剤の両者において、印刷物からの外部移行抑制を達成する食品・医薬包装資材用の活性エネルギー線硬化型コーティングワニスに関するものであり、さらにコーティングワニスに求められる低黄変性に加え、特に高硬化性と印刷物への帯電防止効果の付与によって良好なライン適性を同時に実現する活性エネルギー線硬化型コーティングワニスに関する。
【背景技術】
【０００２】
従来、カルトン紙、各種書籍印刷物、フォーム用印刷物等の各種包装用印刷物、各種プラスチック印刷物、シール・ラベル用印刷物、金属印刷物など種々の印刷物を得るため、平版（湿し水を使用する通常の平版および湿し水を使用しない水無し平版）、凸版、凹版、孔版印刷など種々の印刷方式が採用されており、これら印刷には各々の印刷方式に適したインキが使用されているが、特にカルトン紙をはじめとした各種紙器、各種書籍印刷物、シール・ラベル用印刷物に関しては印刷物の高品質化や意匠保護のためインキの印刷後コーティングワニスの塗工がしばしば行れる。
【０００３】
コーティングワニスのひとつに活性エネルギー線硬化型コーティングワニスが知られている。活性エネルギー線硬化型コーティングワニスはアクリルエステル化合物のような活性エネルギー線硬化性を有する不飽和化合物を構成成分として含有しており、活性エネルギー線照射とともに瞬時に硬化し、上記不飽和化合物の３次元架橋反応による強靭な皮膜を形成する。それに加えて、その硬化性から印刷直後での後加工が可能であることより、生産性向上および意匠保護のため耐摩擦性が求められる包装用パッケージ印刷の分野における使用が多い傾向にある。
【０００４】
また、包装用パッケージ印刷においては食品包装用分野の占める割合が多い。当分野では特にパッケージの意匠性に関する印刷品質の向上に加え、昨今の安全志向の高まりから食品内容物に対する被覆組成原料の移行について議論の対象となる傾向が増加している。それら被覆組成原料の移行が議論対象となる傾向は、一般に安全対応意識が高いレベルにある欧米市場においてが当然高い傾向にあるが、昨今ではスイス連邦において世界初となる食品包装用印刷インキあるいはコーティングワニスに関する法規制「Swiss Ordinance (RS817.023.21)」が施行され、欧州全体だけでなく日本を含めた他の先進国をはじめ、新興国などにもその影響が広く波及している。
本法規制の内容としては、インキあるいはコーティングワニスに原料について一定の毒性や環境ホルモンの疑いが報告されている物質を使用禁止とした上で、さらに使用される個々原料についても食品内容物への移行制限量を厳しく制限するものである。その移行制限量はppbオーダーと非常に微量でありインキ設計上では大変厳しいものであるといえるが、一方、世界市場全体における大手食品メーカーあるいは食品パッケージメーカーはそれぞれ自社規制として「Swiss Ordinance (RS817.023.21)」と同水準の規制を設定し運用を始めている傾向にあり、本レベルの低移行性が食品包装用インキ全般に求められるようになってきている。特にコーティングワニスに関しては、インキと比較して印刷物における膜厚が大きく、また印刷物の最表面を構成することが多いことから構成原料の移行に対するリスクが大きいといえる。
【０００５】
低移行性、低臭性あるいは低滲み出し性を目的としては、特許文献１、２、３をはじめ種々の観点から研究が行われている。すなわち特許文献１では光重合開始剤または増感剤とポリエステル樹脂とを化学結合させることにより硬化反応後の光重合開始剤または増感剤の移行や溶出、揮発を低減させている。また特許文献２については活性エネルギー線硬化型インキ中の光重合開始剤または増感剤の選定により臭気、移行性の低減を狙っている。さらに特許文献３については、増感剤として用いられるチオキサントン骨格をベースとした新規な光重合開始剤を用いることで高硬化性と低滲み出し性の両立を達成している。
【０００６】
しかしながら特許文献１〜３の、その低移行、低臭、低滲み出し性評価における試験条件を見てみると、特許文献１は印刷物上にフィルム基材を乗せ、温度７０℃、圧力１００ｋｇｆ／ｃｍ2で５時間プレスし、フィルムに移行した未反応開始剤および増感剤の量を紫外可視吸光光度計で測定するものであり、特許文献２は同様に印刷物上にフィルム基材を乗せ、温度６０℃、圧力１００ｋｇ／ｃｍ2で２４時間放置した後、フィルムを蒸留水へ浸漬（温度２５℃、２４時間）して未反応開始剤および増感剤あるいは未反応モノマー、オリゴマーの量を紫外可視吸光光度計で測定している。また特許文献３は印刷物上に未印刷の白紙を乗せ、温度６０℃、圧力１５ｇ／ｃｍ2で２４時間放置した後、開始剤および増感剤の量を測定している。
特許文献１、３はフィルム上での紫外吸収スペクトルの測定でありppbオーダーの定量測定は困難であるうえに、特許文献３に関しては加圧条件と放置時間が比較的軽微である。さらに特許文献２は印刷物からインキ原料が移行していると想定されるフィルムを、蒸留水にて抽出しているが、「Swiss Ordinance (RS817.023.21)」をはじめとした規制レベルの内容では実際の食品包装内容物を想定し高濃度のアルコール水溶液を用いるのが適当であり、また温度と放置時間についても市場要求レベルを満たしているとはいえない。加えて、一般に活性エネルギー線硬化型インキに用いるラジカル重合性モノマーあるいはオリゴマーの多くは光吸収波長を有しておらず特許文献２のような紫外可視吸光光度計での検出は困難である。
特許文献１、３に関しては主に光重合開始剤または増感剤の移行低減に関するものであり、架橋反応に関係するもう一方の主成分であるラジカル重合性モノマーあるいはオリゴマーの移行低減については触れていない。
【０００７】
このように、世界全体に広がる食品・医薬包装材への安全性意識の高まりを受け、「Swiss Ordinance (RS817.023.21)」をはじめとした規制水準を満たす活性エネルギー線硬化型インキあるいはコーティングワニス組成物が求められているが、実際の製品がおかれる製造・保管状況を全体的に包括可能な試験条件の設定確立には至っていない。
【０００８】
一般に、被覆組成原料の低移行、低臭、低滲み出しを向上させる目的として化合物の高分子量化が行なわれているが、主要インキあるいはコーティングワニス含有成分である（メタ）アクリレートモノマーに関しては一分子におけるアクリレート分子当量が増加するため重合反応率の低下が伴う。また活性エネルギー線硬化型インキあるいはコーティングワニス中の（メタ）アクリレートモノマーをアクリレート基数の多いもので構成することで硬化性の向上を実現できるが、反面架橋密度が大きすぎると皮膜の割れ耐性が低下するといった弊害が発生する。また、特に印刷物の最外層を形成する活性エネルギー線硬化型コーティングワニスにおいては、パッケージ印刷後の型抜き、罫線付け、箔押し、などといった後加工工程を実施するうえでの機械ラインに対する適切な滑り性（ライン適性）が重要となってくる。したがって、食品パッケージ印刷物においては、食品内容物に対する被覆組成原料の移行抑制による市場環境が求める水準の安全性の確保と、高硬化性や帯電防止性などの付与でパッケージ印刷物の製造効率向上を両立させることが必要である。
【先行技術文献】
【特許文献】
【０００９】
【特許文献１】特開２００５−１５４７４８
【特許文献２】特開２００７−２０４５４３
【特許文献３】特許第５２８６８５９号
【発明の概要】
【発明が解決しようとする課題】
【００１０】
本発明者等は、主要コーティングワニス含有成分である（メタ）アクリレート化合物と光重合開始剤の両者において印刷物からの外部移行抑制を達成すると共に、コーティングワニスに求められる低黄変性に加え、特に、高硬化性と印刷物への帯電防止効果の付与によって良好なライン適性を同時に実現する活性エネルギー線硬化型コーティングワニスを提供することを目的とする。
【課題を解決するための手段】
【００１１】
本発明者等は鋭意研究を重ねた結果、アクリルエステル化合物のような活性エネルギー線硬化性を有する不飽和化合物を含有する活性エネルギー線硬化型コーティングワニスにおいて、（メタ）アクリレート化合物（Ａ）が下記（１）〜（５）を特徴とすることで印刷物からの外部移行抑制を、「Swiss Ordinance (RS817.023.21)」を例とした市場環境が求める水準で達成し、さらに波長２００〜４２０nmの紫外線照射により優れた硬化性と印刷物への帯電防止効果を発現することによって良好なライン適性が得られることを見出し、本発明を完了した。
【００１２】
すなわち、本発明は、（メタ）アクリレート化合物（Ａ）と、
光重合開始剤（Ｂ）とを含有し、下記（１）〜（５）を特徴とする活性エネルギー線硬化型コーティングワニスに関する。
（１）（メタ）アクリレート化合物（Ａ）が、１分子あたりのアクリレート官能基数が３以上、かつ重量平均分子量５００〜２０００の化合物のみで構成される。
（２）（メタ）アクリレート化合物（Ａ）が、（メタ）アクリレート分子当量１２０〜２００の（メタ）アクリレート化合物（ａ１）を含有し、（メタ）アクリレート化合物（Ａ）全量中、（メタ）アクリレート化合物（ａ１）が５０重量％以上である。
（３）前記（メタ）アクリレート化合物（ａ１）が、分子内に１以上のエチレンオキサイド付加体を有する。
（４）光重合開始剤（Ｂ）が、重量平均分子量３００〜２０００の化合物のみで構成される。
（５）光重合開始剤（Ｂ）が、活性エネルギー線硬化型コーティングワニス全量中、０．１〜１５．０重量％の範囲で含有される。
【発明の効果】
【００１３】
本発明者等は、アクリルエステル化合物のような活性エネルギー線硬化性を有する不飽和化合物を含有する活性エネルギー線硬化型コーティングワニスにおいて、主要含有成分である（メタ）アクリレート化合物と光重合開始剤の両者について、印刷物からの外部移行抑制を世界初となる食品包装用印刷インキあるいはコーティングワニスに関する法規制「Swiss Ordinance (RS817.023.21)」を代表例とした市場環境が求める最高位水準で達成することができ、それによって世界市場全体へ波及が続いている食品・医薬包装材への安全性意識の高まりを鑑みた安全水準を満たす印刷物を得ることができる。また、さらに波長２００〜４２０nmの紫外線照射により優れた低黄変性と硬化性、さらには印刷物への帯電防止効果を発現することによって良好なライン適性を得ることができる。
【発明を実施するための形態】
【００１４】
本発明は、
（メタ）アクリレート化合物（Ａ）と、
光重合開始剤（Ｂ）とを含有し、下記（１）〜（５）を特徴とする活性エネルギー線硬化型コーティングワニス組成物に関する。
（１）（メタ）アクリレート化合物（Ａ）が、１分子あたりのアクリレート官能基数が３以上、かつ重量平均分子量５００〜２０００の化合物のみで構成される。
（２）（メタ）アクリレート化合物（Ａ）が、（メタ）アクリレート分子当量１２０〜２００の（メタ）アクリレート化合物（ａ１）を含有し、（メタ）アクリレート化合物（Ａ）全量中、（メタ）アクリレート化合物（ａ１）が５０重量％以上である。
（３）前記（メタ）アクリレート化合物（ａ１）が、分子内に１以上のエチレンオキサイド付加体を有する。
（４）光重合開始剤（Ｂ）が、重量平均分子量３００〜２０００の化合物のみで構成される。
（５）光重合開始剤（Ｂ）が、活性エネルギー線硬化型コーティングワニス全量中、０．１〜１５．０重量％の範囲で含有される。
【００１５】
本発明の活性エネルギー線硬化型コーティングワニスは、印刷後、２００〜４２０nmの紫外線を発生する高圧水銀ランプおよび／またはメタルハライドランプの紫外線照射に対し、効率的な硬化が得られると共にその印刷物が帯電防止性を有するように設計されている。
【００１６】
なお、本発明における活性エネルギーとは、硬化反応の出発物質が基底状態から遷移状態に励起するのに必要なエネルギーのことを表し、本発明における活性エネルギー線とは、紫外線や電子線をさす。
【００１７】
本発明において、主要コーティングワニス含有成分である（メタ）アクリレート化合物（Ａ）が印刷物からの外部移行抑制を達成するためには、下記記載の重量平均分子量を有し、且つ２００〜４２０nmの紫外線を発生する高圧水銀ランプおよび／またはメタルハライドランプの紫外線照射に対し効率的な光重合反応が行なわれる必要がある。
【００１８】
本発明において、（メタ）アクリレート化合物（Ａ）は、移行性の観点から重量平均分子量５００以上であり、且つ硬化性の観点から重量平均分子量２０００以下である必要がある。
ただし、重量平均分子量５００未満又は２０００を超える光重合開始剤が、後述する移行試験において、１００ｐｐｂ以下の検出、あるいは検出されない程度に微量含まれる場合を排除するものではない。
【００１９】
本発明において、活性エネルギー線硬化型コーティングワニスを印刷して得られる印刷物は、型抜きなどの後加工工程において良好な製造効率が得られるように良好なライン適性が必要となる。すなわち、印刷物上の活性エネルギー線硬化型コーティングワニスの皮膜表面が帯電防止性を有することが必要となる。
【００２０】
本発明において、印刷物表面に帯電防止性を付与することを目的として、活性エネルギー線硬化型コーティングワニス中の（メタ）アクリレート化合物についてエチレンオキサイド付加体を有する（メタ）アクリレート化合物が使用される。一般的に（メタ）アクリレート化合物に対して皮膚刺激性の低減や粘度調整などの目的でアルキレンオキサイドを付加することが知られているが、その中でエチレンオキサイド付加体は対象となる多くの（メタ）アクリレート化合物を高極性化することができ、一定量以上のエチレンオキサイド付加によって疎水性（メタ）アクリレート化合物の水溶化も可能である。一方でプロピレンオキサイドなどのＣ３以上のアルキレンオキサイド付加では（メタ）アクリレート化合物の親水性化は得られない。さらにプロピレンオキサイド付加においては（メタ）アクリレート化合物の反応性の劣化が大きい傾向にある。
【００２１】
本発明において、（メタ）アクリレート化合物（ａ１）として、
エチレンオキサイド変性ペンタエリスリトールテトラアクリレート、
エチレンオキサイド変性ジグリセリンテトラアクリレート、
エチレンオキサイド変性トリメチロールプロパントリアクリレート、
エチレンオキサイド変性ジトリメチロールプロパンテトラアクリレート、
が挙げられる。これらは系中において単独で使用しても２以上併用してもよい。
【００２２】
また、本発明において、（メタ）アクリレート化合物（Ａ）は、硬化性の観点から、１分子あたりのアクリレート官能基数が３以上である。具体的には、トリメチロールプロパントリカプロラクトネートトリ（メタ）アクリレート、ペンタエリスリトールテトラカプロラクトネートテトラ（メタ）アクリレート、ジトリメチロールプロパンテトラ（メタ）アクリレート、ジトリメチロールプロパンテトラカプロラクトネートテトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジトリメチロールオクタンテトラ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート、等が例示されるがこれに限るものではない。この中で硬化性と市場汎用性を考慮するとジトリメチロールプロパンテトラアクリレート、ジペンタエリスリトールペンタアクリレート、ジペンタエリスリトールヘキサアクリレートの選択が好ましい。
【００２３】
さらに本発明の（メタ）アクリレート化合物（Ａ）としては、脂肪族アルコール化合物のアルキレンオキサイド付加体（メタ）アクリレートがある。脂肪族アルコール化合物のアルキレンオキサイド付加体（メタ）アクリレートモノマーとして脂肪族アルコール化合物のモノまたはポリ（１〜２０）アルキレン（Ｃ２〜Ｃ２０）オキサイド付加体（アルキレンオキサイドとして例えばエチレンオキサイド、プロピレンオキサイド、ブチレンオキサイド、ペンチレンオキサイド、ヘキシレンオキサイド他、以下同様）モノまたはポリ（１〜１０）（メタ）アクリレートがある。
【００２４】
アルキレンオキサイド付加体（メタ）アクリレートのうち、１分子あたりのアクリレート官能基数が３以上のものとして、
グリセリンポリ（２〜２０）アルキレン（Ｃ３〜Ｃ２０）オキサイド付加体トリ（メタ）アクリレート、
トリメチロールプロパンポリ（２〜２０）アルキレン（Ｃ２〜Ｃ２０）オキサイド付加体トリ（メタ）アクリレート、
トリメチロールエタンポリ（２〜２０）アルキレン（Ｃ３〜Ｃ２０）オキサイド付加体トリ（メタ）アクリレート、
トリメチロールヘキサンポリ（２〜２０）アルキレン（Ｃ２〜Ｃ２０）オキサイド付加体トリ（メタ）アクリレート、
トリメチロールオクタンポリ（２〜２０）アルキレン（Ｃ２〜Ｃ２０）オキサイド付加体トリ（メタ）アクリレート、
【００２５】
ペンタエリスリトールポリ（２〜２０）アルキレン（Ｃ２〜Ｃ２０）オキサイド付加体トリ（メタ）アクリレート、
ペンタエリスリトールポリ（２〜２０）アルキレン（Ｃ２〜Ｃ２０）オキサイド付加体テトラ（メタ）アクリレート、
ジトリメチロールプロパンポリ（２〜２０）アルキレン（Ｃ２〜Ｃ２０）オキサイド付加体テトラ（メタ）アクリレート、
【００２６】
ジトリメチロールエタンポリ（２〜２０）アルキレン（Ｃ２〜Ｃ２０）オキサイド付加体テトラ（メタ）アクリレート、
ジトリメチロールブタンポリ（２〜２０）アルキレン（Ｃ２〜Ｃ２０）オキサイド付加体テトラ（メタ）アクリレート、
ジトリメチロールヘキサンポリ（２〜２０）アルキレン（Ｃ２〜Ｃ２０）オキサイド付加体テトラ（メタ）アクリレート、
ジトリメチロールオクタンポリ（２〜２０）アルキレン（Ｃ２〜Ｃ２０）オキサイド付加体テトラ（メタ）アクリレート、
【００２７】
ジペンタエリスリトールポリ（５〜２０）アルキレン（Ｃ２〜Ｃ２０）オキサイド付加体ペンタ（メタ）アクリレート、
ジペンタエリスリトールポリ（２〜２０）アルキレン（Ｃ２〜Ｃ２０）オキサイド付加体ヘキサ（メタ）アクリレート、
【００２８】
トリペンタエリスリトールポリ（２〜２０）アルキレン（Ｃ２ 〜Ｃ２０）オキサイド付加体ヘキサ（メタ）アクリレート、
トリペンタエリスリトールポリ（２〜２０）アルキレン（Ｃ２ 〜Ｃ２０）オキサイド付加体ヘプタ（メタ）アクリレート、
トリペンタエリスリトールポリ（２〜２０）アルキレン（Ｃ２ 〜Ｃ２０）オキサイド付加体オクタ（メタ）アクリレート等が例示されるがこれに限るものではない。
【００２９】
本発明においては、（メタ）アクリレート化合物（Ａ）が、（メタ）アクリレート分子当量１２０〜２００の（メタ）アクリレート化合物（ａ１）を含有し、（メタ）アクリレート化合物（Ａ）全量中、（メタ）アクリレート化合物（ａ１）が５０重量％以上であることが必要である。かかる範囲とすることで、高硬化性と印刷皮膜の柔軟性を両立するとともに、エチレンオキサイド付加体による皮膜の高極性化で帯電防止性の付与を実現することができるという点で好適である。
【００３０】
本発明において、主要コーティングワニス含有成分である光重合開始剤が印刷物からの外部移行抑制を達成するためには、重量平均分子量が３００以上であり、且つ２００〜４２０nmの紫外線を発生する高圧水銀ランプおよび／またはメタルハライドランプの紫外線照射に対し効率的な光重合反応が行なわれる必要がある。すなわち、重量平均分子量に関しては移行性の観点から３００以上、且つ硬化性の観点から２０００以下である必要があり、さらに高圧水銀ランプおよび／またはメタルハライドランプが特に高い光強度を発する波長領域に対して、大きなモル吸光係数を有する光重合開始剤が必要となる。
【００３１】
活性エネルギー線硬化型コーティングワニスにおいては、高硬化性に加えて低黄変性が求められる。一般的に活性エネルギー線硬化型インキあるいはコーティングワニスに使用されることの多い光重合開始剤としては、α-ヒドロキシアルキルフェノン、α-アミノアルキルフェノン化合物、アシルフォスフィンオキサイド化合物、チオキサントン化合物、ベンゾフェノン化合物が挙げられるが、特にコーティングワニスに対しては黄変性の高いα-アミノアルキルフェノン化合物やチオキサントン化合物の使用は難しい。またアシルフォスフィンオキサイド化合物はモル吸光係数が小さく単独では表面硬化性に劣る。さらにベンゾフェノン化合物はポリマータイプでない限り移行性が高く、食品・医薬包装資材用の活性エネルギー線硬化型コーティングワニスへの使用は難しいうえ、ポリマータイプのベンゾフェノン化合物では溶解性が劣るため添加上限量が低下するため硬化性面で不十分である。一方で、α-ヒドロキシアルキルフェノンは比較的高いモル吸光係数と低黄変性を有しており、重量平均分子量の比較的大きな化合物を選択することで低移行性を達成することも可能である。
主なα-ヒドロキシアルキルフェノン化合物のモル吸光係数を表１に示す。本発明において、モル吸光係数の単位（ｌ/ｍｏｌ・ｃｍ）中「ｌ」は、体積の単位であるリットルを表している。
【００３２】
【表１】
2015224262.tif 000002
【００３３】
本発明において、光重合開始剤（Ｂ）としてα-ヒドロキシアルキルフェノン（ｂ１）が挙げられるが、さらにα-ヒドロキシアルキルフェノン（ｂ１）として、重量平均分子量がそれぞれ３００以上であり低移行性に優れることに加え、高圧水銀ランプおよび／またはメタルハライドランプの主要発光波長のひとつである２５４ｎｍ近辺に高いモル吸光係数を有することで反応効率に優れる、すなわち未反応物質としての残存リスクが小さいといった観点から、
２-ヒドロキシ-１-[４-[４-(２-ヒドロキシ-２-メチル-プロピオニル)-ベンジル]-フェニル]-２-メチル-プロパン-１-オン、
または
オリゴ[２-ヒドロキシ-２-メチル-１-[４-(１-メチルビニル)フェニル]プロパノン]
が好ましい。
これらは単独あるいは併用されてもよいが、低黄変性を阻害しない、あるいは後述する移行試験において検出されない程度量で下記の光重合開始剤を含んでいてもよい。
【００３４】
さらに、本発明においては、活性エネルギー線硬化型コーティングワニス全量中、光重合開始剤（Ｂ）をそれぞれ一物質につき０．０１〜５．０重量％の範囲で含有し、さらに光重合開始剤（Ｂ）全量として１．０〜１５．０重量％含有することが好ましい。かかる範囲であれば、硬化性と移行性を両立することが可能となる。
【００３５】
本発明において光重合開始剤（Ｂ）以外に、低黄変性を阻害しない、あるいは後述する移行試験において検出されない程度量で使用される光重合開始剤としては、水素引き抜き型として、ベンゾフェノン、ｐ−メチルベンゾフェノン、ｐ―クロルベンゾフェノン、テトラクロロベンゾフェノン、ベンゾイル安息香酸メチル、４−フェニルベンゾフェノン、ヒドロキシベンゾフェノン、４−ベンゾイルー４’−メチルージフェニルサルファイド、２−イソプロピルチオシサントン、２，４−ジメチルチオキサントン、２，４−ジエチルチオキサントン、２，４−ジクロロチオキサントン、アセトフェノン・アリールケトン系開始剤、４，４‘−ビス（ジエチルアニノ）ベンゾフェノン、４，４’−ビス（ジメチルアミノ）ベンゾフェノン、ｐ−ジメチルアミノ安息香酸イソアミル、ｐ−ジメチルアミノアセトフェノン・ジアルキルアミノアリールケトン系開始剤、チオキサントン、キサントン系・そのハロゲン置換・多環カルボニル系開始剤などが挙げられる。
【００３６】
また、開裂型光重合開始剤として、ベンゾイン、ベンゾインメチルエーテル、ベンゾインイソプロピルエーテル、α―アクリルベンゾイル・ベンゾイン系、ベンジル、２−メチルー２−モルホリノ（４−チオメチルフェニル）プロパンー１−オン、２−ベンジルー２−ジメチルアミノー１−（４−モルホリノフェニル）−１−ブタノン、ベンジルメチルケタール、１−ヒドロキシシクロヘキシルフェニルケトン、２−ヒドロキシー２−メチルー１−フェニルプロパンー１−オン、１−（４−イソプロピルフェニルー２−ヒドロキシー２−メチルプロパンー１−オン、４−（２−ヒドロキシエトキシ）フェニルー（２−ヒドロキシー２−プロピル）ケトン、４−（２−アクロイルーオキシエトキシ）フェニルー２−ヒドロキシー２−プロピルケトン、ジエトキシアセトフェノンなどがある。
【００３７】
また、光重合開始助剤としては、トリエタノールアミン、メチルジエタノールアミン、トリイソプロパノールアミン・脂肪族アミン、４，４‘−ジエチルアミノベンゾフェノン、２−ジメチルアミノ安息香酸エチル、４−ジメチルアミノ安息香酸エチル、４−ジメチルアミノ安息香酸イソアミル、ジブチルエタノールアミンなどが挙げられる。
【００３８】
本発明において、塗工性や耐摩擦性など皮膜物性の点から、樹脂・オリゴマーを併用することができる。樹脂・オリゴマーとして樹脂の例としては、ポリエステル樹脂や、アクリル樹脂、スチレン−アクリル樹脂、石油樹脂、ウレタン樹脂等の熱可塑性樹脂や、エポキシ樹脂、分子内にラジカル重合性二重結合を持たないアミノ樹脂などの熱硬化性樹脂が挙げられる。
【００３９】
さらに該コーティングワニスには、必要に応じて以下に示すようなその他の添加剤を使用することが可能である。
【００４０】
例えば、耐摩擦性、ブロッキング防止性、スベリ性、スリキズ防止性を付与する添加剤としては、カルナバワックス、木ろう、ラノリン、モンタンワックス、パラフィンワックス、マイクロクリスタリンワックスなどの天然ワックス、フィッシャートロプスワックス、ポリエチレンワックス、ポリプロピレンワックス、ポリテトラフルオロエチレンワックス、ポリアミドワックス、およびシリコーン化合物などの合成ワックス等を例示することができる。
【００４１】
例えば、コーティングワニスの保存安定性を付与する添加剤としては、（アルキル）フェノール、ハイドロキノン、カテコール、レゾルシン、p −メトキシフェノール、t −ブチルカテコール、t −ブチルハイドロキノン、ピロガロール、１，１−ピクリルヒドラジル、フェノチアジン、p −ベンゾキノン、ニトロソベンゼン、２，５−ジ−tert−ブチル−p −ベンゾキノン、ジチオベンゾイルジスルフィド、ピクリン酸、クペロン、アルミニウムＮ−ニトロソフェニルヒドロキシルアミン、トリ−p −ニトロフェニルメチル、Ｎ−（３−オキシアニリノ−１，３−ジメチルブチリデン）アニリンオキシド、ジブチルクレゾール、シクロヘキサノンオキシムクレゾール、グアヤコール、ｏ−イソプロピルフェノール、ブチラルドキシム、メチルエチルケトキシム、シクロヘキサノンオキシム等の重合禁止剤が例示される
【００４２】
その他、要求性能に応じて、紫外線吸収剤、赤外線吸収剤、抗菌剤等の添加剤を添加することができる。
【００４３】
また、本発明の活性エネルギー線硬化型コーティングワニスにおいて、タルクやシリカに代表される体質顔料を一定量含有することでマット感を付与することのできるマットワニスとして使用することができる。
【００４４】
本発明における基材（Ｄ）とは、商業印刷用紙（アート紙、コート紙、上質紙、マットコート紙）、厚紙（ボール紙、ミルクカートン紙、ケント紙、ダンボール紙）、アルミ蒸着紙、合成紙（ユポ紙）等であって、厚みが2.0mm以下であることが好ましい。
【実施例】
【００４５】
次に実施例を挙げて本発明をさらに具体的に説明するが、本発明はこれらの実施例によって限定されるものではない。例中「部」、「％」はそれぞれ重量部、重量％を表す。
【００４６】
重量平均分子量は東ソー（株）製ゲルパーミエイションクロマトグラフィ（ＨＬＣ８０２０）で、溶媒をテトラヒドロフラン、ポリスチレンを検量線用標準サンプルとして測定した。
【００４７】
以下に示す処方により活性エネルギー線硬化型コーティングワニス組成物を作成した。
【００４８】
活性エネルギー線硬化型コーティングワニスの製造方法は、温度５０℃で加温し攪拌溶解する。
【００４９】
＜実施コーティングワニスの作成＞
（メタ）アクリレート化合物としてジペンタエリスリトールヘキサアクリレートと、ジペンタエリスリトールペンタアクリレートと、エチレンオキサイド変性（ｎ＝４）ペンタエリスリトールテトラアクリレートと、エチレンオキサイド変性（ｎ＝４）ジグリセリンテトラアクリレートと、エチレンオキサイド変性（ｎ＝４）ジトリメチロールプロパンテトラアクリレートと、エチレンオキサイド変性（ｎ＝６）トリメチロールプロパントリアクリレートと、さらに光重合開始剤として、２-ヒドロキシ-１-[４-[４-(２-ヒドロキシ-２-メチル-プロピオニル)-ベンジル]-フェニル]-２-メチル-プロパン-１-オンと、オリゴ[２-ヒドロキシ-２-メチル-１-[４-(１-メチルビニル)フェニル]プロパノン]と、重合禁止剤としてハイドロキノン（精工化学（株）製）を表２の組成（部）に従ってバタフライミキサーを用いて攪拌混合し、温度５０℃にて光重合開始剤と重合禁止剤が完全に溶解させることで実施例１〜５６の活性エネルギー線硬化型コーティングワニス組成物を作成した。
【００５０】
＜比較コーティングワニスの作成＞
（メタ）アクリレート化合物としてジペンタエリスリトールヘキサアクリレートと、ジペンタエリスリトールペンタアクリレートと、エチレンオキサイド変性（ｎ＝３）（ｎ＝９）トリメチロールプロパントリアクリレートと、プロピレンオキサイド変性（ｎ＝３）トリメチロールプロパントリアクリレートと、プロピレンオキサイド変性（ｎ＝４）ジグリセリンテトラアクリレートと、ジトリメチロールプロパンテトラアクリレートと、トリメチロールプロパントリアクリレート、さらに光重合開始剤として、２-ヒドロキシ-１-[４-[４-(２-ヒドロキシ-２-メチル-プロピオニル)-ベンジル]-フェニル]-２-メチル-プロパン-１-オンと、オリゴ[２-ヒドロキシ-２-メチル-１-[４-(１-メチルビニル)フェニル]プロパノン]と、１-ヒドロキシシクロヘキシルフェニルケトンと、２−メチル−１−［４−（メチルチオ）フェニル］−２−モルフォリノプロパン−１−オンと、２-(ジメチルアミノ)-1-(４-モルホリノフェニル)- ２-ベンジル-１-ブタノンと、ビス（２，４，６-トリメチルベンゾイル）-フェニルフォスフィンオキサイドと、２，４，６−トリメチルベンゾイル-ジフェニル-フォスフィンオキサイドと、２，４-ジエチルチオキサントンと、ベンゾフェノンと、重合禁止剤としてハイドロキノン（精工化学（株）製）を表３の組成（部）に従ってバタフライミキサーを用いて攪拌混合し、温度５０℃にて光重合開始剤と重合禁止剤が完全に溶解させることで比較例１〜４５の活性エネルギー線硬化型コーティングワニス組成物を作成した。
【００５１】
得られた実施例１〜５６、比較例１〜４５の活性エネルギー線硬化型コーティングワニス組成物をミルクカートン紙すなわちＰＥコート紙（トーエーパックカートン：北越製紙(株)製）にＲＩテスターを用いて０．０００３ｇ/ｃｍ2展色し、「硬化性」と「黄変性」について評価した。また、同様にしてアート紙（特菱アートＮ：三菱製紙(株)製）にＲＩテスターを用いて０．０００３ｇ/ｃｍ2展色し、「割れ性」を評価した。それらの結果をあわせて表２〜３に示す。なお、ＲＩテスターとは、紙やフィルムにインキあるいはコーティングワニスを展色させる試験機であり、インキあるいはコーティングワニスの転移量や印圧を調整することができる。
【００５２】
＜硬化性の評価＞
メタルハライドランプ（アイグラフィックス（株）製）あるいは高圧水銀ランプ（アイグラフィックス（株）製）照射装置を使用し、照射出力１６０Ｗ/ｃｍ、照射距離１０ｍｍ、コンベア速度８０ｍ／分の条件にて紫外線照射を行い、表面を綿布で擦って目視による綿布への着色の有無を「硬化性」として評価し、下記評価基準に基づいて評価を行った。上記の照射出力、照射距離条件下において、コンベア速度８０ｍ／分での照射光量は、高圧水銀ランプおよび／またはメタルハライドランプを複数本使用して印刷を行なうオフセット枚葉印刷機によるパッケージ印刷物の製造工程に対して、標準レベルを満たした照射光量といえる。
（評価基準）
○：着色なし、実用性あり。
△：微かに着色あり、実用性あり。
×：着色あり、実用性なし。
【００５３】
＜黄変性の評価＞
メタルハライドランプ（アイグラフィックス（株）製）あるいは高圧水銀ランプ（アイグラフィックス（株）製）照射装置を使用し、照射出力１６０Ｗ/ｃｍ、照射距離１０ｍｍ、コンベア速度６０ｍ／分の条件にて紫外線照射を行い、得られた印刷物上のコーティングワニスにおける黄着色の程度を目視にて比較評価した。
（評価基準）
○：黄着色なし、実用性あり。
△：若干黄着色あり、実用性あり。
×：黄着色あり、実用性なし。
【００５４】
＜割れ性の評価＞
メタルハライドランプ（アイグラフィックス（株）製）あるいは高圧水銀ランプ（アイグラフィックス（株）製）照射装置を使用し、照射出力１６０Ｗ/ｃｍ、照射距離１０ｍｍ、コンベア速度６０ｍ／分の条件にて紫外線照射を行い、得られた印刷物に対して、印刷面を外側にして１８０°折り曲げた後のコーティングワニス皮膜の状態を目視にて評価した。
（評価基準）
○：皮膜の割れなし、実用性あり。
△：若干皮膜の割れあり、実用性あり。
×：皮膜の割れあり、実用性なし。
【００５５】
＜移行性の評価＞
以下いずれかの基材１００ｃｍ2へ実施例１〜５６、比較例１〜４５の活性エネルギー線硬化型コーティングワニス組成物をＲＩテスターを用いて０．０００３ｇ/ｃｍ2展色し、メタルハライドランプ（アイグラフィックス（株）製）照射装置を使用し、照射出力１６０Ｗ/ｃｍ、照射距離１０ｍｍ、コンベア速度８０ｍ／分の条件にて紫外線照射を行い、同面積のＰＰフィルム（シーダムアクア、厚み０．２ｍｍ：シーダム（株）製）を重ねて０．０２ｋｇ/ｃｍ2の荷重付加にて２５℃・５０％環境条件下、１０日間放置した。その後、ＰＰフィルムをエタノール１００ｍｌ中へ６０℃・５０％環境条件下、１０日間浸漬し、得られたエタノールをＷａｔｅｒｓ製ＬＣ-ＭＳ（高速液体クロマトグラフ質量分析計）にて分析を行なった。エタノール中に存在する（メタ）アクリレート化合物と光重合開始剤がそれぞれ１００ｐｐｂ未満の濃度であれば低移行性良好（○）、１００ｐｐｂ以上の濃度で検出が確認された場合低移行性に欠ける（×）と評価した。
（評価基準）
○：検出量１００ｐｐｂ未満、移行性良好
×：検出量１００ｐｐｂ以上、低移行性不良
基材：それぞれ厚み２．０ｍｍ以下である商業用印刷用紙（アート紙、コート紙、上質紙、マットコート紙）、厚紙（ボール紙、ミルクカートン紙、ケント紙、段ボール紙）、アルミ蒸着紙、合成紙（ユポ紙）
【００５６】
＜帯電防止性の評価＞
実施例１〜５６、比較例１〜４５の活性エネルギー線硬化型コーティングワニス組成物を、小森コーポレーション社製枚葉印刷機リスロン２６（コーター機付き）を用いて、ＰＥコート紙（トーエーパックカートン：北越製紙(株)製）上へ印刷を行なった。得られた印刷物を再度印刷機の基材供給部へ設置し、毎時１００００枚の速度にて紙通し試験を行って基材が印刷機中を良好に通過するか検証した。基材が帯電するなどして適切な移動方向や間隔が保てなくなった場合、印刷機のライン上で基材が止まってしまう。紙通し試験開始から１０００枚問題なく基材を通過させることができた場合、ライン適性良好（○）とし、１０００枚未満で基材が止まってしまった場合、ライン適性不良（×）と評価した。
（評価基準）
○：１０００枚通過、ライン適性良好
×：１０００枚未満で停止、ライン適性不良
【００５７】
表２〜３の結果より本発明の実施例によれば、（メタ）アクリレートモノマーと光重合開始剤の両者において、印刷物からの外部移行抑制が得られており、食品・医薬包装用インキに対して市場環境が求める水準の安全性を達成すると共に、高硬化性による良好な生産性と、印刷物への帯電防止効果の付与による良好なライン適性を同時に提供することができる。
【００５８】
【表２−１】
2015224262.tif 000003
【００５９】
【表２−２】
2015224262.tif 000004
【００６０】
【表３−１】
2015224262.tif 000005
【００６１】
【表３−２】
2015224262.tif 000006
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
（メタ）アクリレート化合物（Ａ）と、
光重合開始剤（Ｂ）とを含有し、下記（１）〜（６）を特徴とする食品・医療パッケージ用活性エネルギー線硬化型コーティングワニス。
（１）（メタ）アクリレート化合物（Ａ）が、１分子あたりのアクリレート官能基数が３以上、かつ重量平均分子量５００〜２０００の化合物のみで構成される。
（２）（メタ）アクリレート化合物（Ａ）が、（メタ）アクリレート分子当量１２０〜２００の（メタ）アクリレート化合物（ａ１）を含有し、（メタ）アクリレート化合物（Ａ）全量中、（メタ）アクリレート化合物（ａ１）が５０重量％以上である。
（３）（メタ）アクリレート化合物（ａ１）が、
エチレンオキサイド変性ペンタエリスリトールテトラアクリレート、
エチレンオキサイド変性ジグリセリンテトラアクリレート、
エチレンオキサイド変性トリメチロールプロパントリアクリレート
およびエチレンオキサイド変性ジトリメチロールプロパンテトラアクリレート
からなる群より選択される１以上の化合物である。
（４）光重合開始剤（Ｂ）が、重量平均分子量３００〜２０００の化合物のみで構成される。
（５）光重合開始剤（Ｂ）が、活性エネルギー線硬化型コーティングワニス全量中、０．１〜１５．０重量％の範囲で含有される。
（６）光重合開始剤（Ｂ）として、
２-ヒドロキシ-１-[４-[４-(２-ヒドロキシ-２-メチル-プロピオニル)-ベンジル]-フェニル]-２-メチル-プロパン-１-オン
または
オリゴ[２-ヒドロキシ-２-メチル-１-[４-(１-メチルビニル)フェニル]プロパノン]
を含有する。
【請求項２】
活性エネルギー線硬化型コーティングワニス全量中、光重合開始剤（Ｂ）がそれぞれ一化合物につき０．０１〜５．０重量％の範囲で含有し、さらに光重合開始剤（Ｂ）全量として１．０〜１５．０重量％含有することを特徴とする請求項１記載の食品・医療パッケージ用活性エネルギー線硬化型コーティングワニス。
【請求項３】
下記基材（Ｄ）いずれか１００ｃｍ2上に、０．０００３ｇ/ｃｍ2にて印刷された活性エネルギー線硬化型コーティングワニスに対し、メタルハライドランプ照射装置を使用し、照射出力１６０Ｗ/ｃｍ、照射距離１０ｍｍ、コンベア速度８０ｍ／分の条件にて紫外線照射を行い、同面積のＰＰフィルム厚み０．２ｍｍ）を重ねて０．０２ｋｇ/ｃｍ2の荷重付加にて２５℃・５０％環境条件下、１０日間の放置を経てＰＰフィルムをエタノール１００ｍｌ中へ６０℃・５０％環境条件下、１０日間浸漬した後、そのエタノール中に存在する（メタ）アクリレート化合物（Ａ）と光重合開始剤（Ｂ）とがそれぞれ１００ｐｐｂ未満の濃度であることを特徴とする請求項１又は２記載の食品・医療パッケージ用活性エネルギー線硬化型コーティングワニス。
基材（Ｄ）：それぞれ厚み2.0mm以下である商業用印刷用紙（アート紙、コート紙、上質紙、マットコート紙）、厚紙（ボール紙、ミルクカートン紙、ケント紙、段ボール紙）、アルミ蒸着紙、合成紙（ユポ紙）
【請求項４】
基材（Ｄ）に、請求項１〜３いずれか記載の活性エネルギー線硬化性コーティングワニスを積層してなる食品・医療パッケージ用印刷物。
【手続補正２】
【補正対象書類名】明細書
【補正対象項目名】００４９
【補正方法】変更
【補正の内容】
【００４９】
＜実施コーティングワニスの作成＞
（メタ）アクリレート化合物としてジペンタエリスリトールヘキサアクリレートと、ジペンタエリスリトールペンタアクリレートと、エチレンオキサイド変性（ｎ＝４）ペンタエリスリトールテトラアクリレートと、エチレンオキサイド変性（ｎ＝４）ジグリセリンテトラアクリレートと、エチレンオキサイド変性（ｎ＝４）ジトリメチロールプロパンテトラアクリレートと、エチレンオキサイド変性（ｎ＝６）トリメチロールプロパントリアクリレートと、さらに光重合開始剤として、２-ヒドロキシ-１-[４-[４-(２-ヒドロキシ-２-メチル-プロピオニル)-ベンジル]-フェニル]-２-メチル-プロパン-１-オンと、オリゴ[２-ヒドロキシ-２-メチル-１-[４-(１-メチルビニル)フェニル]プロパノン]と、重合禁止剤としてハイドロキノン（精工化学（株）製）を表２の組成（部）に従ってバタフライミキサーを用いて攪拌混合し、温度５０℃にて光重合開始剤と重合禁止剤が完全に溶解させることで実施例１〜４８、５２、５３および参考実施例４９〜５１、５４〜５６の活性エネルギー線硬化型コーティングワニス組成物を作成した。
【手続補正３】
【補正対象書類名】明細書
【補正対象項目名】００５１
【補正方法】変更
【補正の内容】
【００５１】
得られた実施例１〜４８、５２、５３、参考実施例４９〜５１、５４〜５６、比較例１〜４５の活性エネルギー線硬化型コーティングワニス組成物をミルクカートン紙すなわちＰＥコート紙（トーエーパックカートン：北越製紙(株)製）にＲＩテスターを用いて０．０００３ｇ/ｃｍ2展色し、「硬化性」と「黄変性」について評価した。また、同様にしてアート紙（特菱アートＮ：三菱製紙(株)製）にＲＩテスターを用いて０．０００３ｇ/ｃｍ2展色し、「割れ性」を評価した。それらの結果をあわせて表２〜３に示す。なお、ＲＩテスターとは、紙やフィルムにインキあるいはコーティングワニスを展色させる試験機であり、インキあるいはコーティングワニスの転移量や印圧を調整することができる。
【手続補正４】
【補正対象書類名】明細書
【補正対象項目名】００５５
【補正方法】変更
【補正の内容】
【００５５】
＜移行性の評価＞
以下いずれかの基材１００ｃｍ2へ実施例１〜４８、５２、５３、参考実施例４９〜５１、５４〜５６、比較例１〜４５の活性エネルギー線硬化型コーティングワニス組成物をＲＩテスターを用いて０．０００３ｇ/ｃｍ2展色し、メタルハライドランプ（アイグラフィックス（株）製）照射装置を使用し、照射出力１６０Ｗ/ｃｍ、照射距離１０ｍｍ、コンベア速度８０ｍ／分の条件にて紫外線照射を行い、
同面積のＰＰフィルム（シーダムアクア、厚み０．２ｍｍ：シーダム（株）製）を重ねて０．０２ｋｇ/ｃｍ2の荷重付加にて２５℃・５０％環境条件下、１０日間放置した。その後、ＰＰフィルムをエタノール１００ｍｌ中へ６０℃・５０％環境条件下、１０日間浸漬し、得られたエタノールをＷａｔｅｒｓ製ＬＣ-ＭＳ（高速液体クロマトグラフ質量分析
計）にて分析を行なった。エタノール中に存在する（メタ）アクリレート化合物と光重合開始剤がそれぞれ１００ｐｐｂ未満の濃度であれば低移行性良好（○）、１００ｐｐｂ以上の濃度で検出が確認された場合低移行性に欠ける（×）と評価した。
（評価基準）
○：検出量１００ｐｐｂ未満、移行性良好
×：検出量１００ｐｐｂ以上、低移行性不良
基材：それぞれ厚み２．０ｍｍ以下である商業用印刷用紙（アート紙、コート紙、上質紙、マットコート紙）、厚紙（ボール紙、ミルクカートン紙、ケント紙、段ボール紙）、アルミ蒸着紙、合成紙（ユポ紙）
【手続補正５】
【補正対象書類名】明細書
【補正対象項目名】００５６
【補正方法】変更
【補正の内容】
【００５６】
＜帯電防止性の評価＞
実施例１〜４８、５２、５３、参考実施例４９〜５１、５４〜５６、比較例１〜４５の活性エネルギー線硬化型コーティングワニス組成物を、小森コーポレーション社製枚葉印刷機リスロン２６（コーター機付き）を用いて、ＰＥコート紙（トーエーパックカートン：北越製紙(株)製）上へ印刷を行なった。得られた印刷物を再度印刷機の基材供給部へ設置し、毎時１００００枚の速度にて紙通し試験を行って基材が印刷機中を良好に通過するか検証した。基材が帯電するなどして適切な移動方向や間隔が保てなくなった場合、印刷機のライン上で基材が止まってしまう。紙通し試験開始から１０００枚問題なく基材を通過させることができた場合、ライン適性良好（○）とし、１０００枚未満で基材が止まってしまった場合、ライン適性不良（×）と評価した。（評価基準）
○：１０００枚通過、ライン適性良好
×：１０００枚未満で停止、ライン適性不良
【手続補正６】
【補正対象書類名】明細書
【補正対象項目名】００５９
【補正方法】変更
【補正の内容】
【００５９】
【表２−２】
2015224262.tif 000007